실시 예 1 - 2 에서 얻 어 진 황화물 고체 전해질 재료 ( 30 LiI · 70 ( 0 . 75 Li 2 S · 0 . 25 P 2 S 5 ) ) 와 두께 7 nm 의 LiNbO 3 로 피복 한 LiCoO 2 ( 정극 활물질 ) 를 , 정극 활물질 ： 황화물 고체 전해질 재료 = 7 ： 3 의 중량 비 로 혼합 하 여 정극 합 재 를 얻 었 다 . 다음 으로 , 실시 예 1 - 2 에서 얻 어 진 황화물 고체 전해질 재료 와 흑연 ( 부극 활물질 ) 을 , 부극 활물질 ： 황화물 고체 전해질 재료 = 5 ： 5 의 중량 비 로 혼합 하 여 부극 합 재 를 얻 었 다 . 다음 으로 , 고체 전해질 층 형성 용 재료 로서 실시 예 1 - 2 에서 얻 어 진 황화물 고체 전해질 재료 를 준비 하 였 다 . 정극 합 재 16 . 2 mg , 고체 전해질 층 형성 용 재료 65 mg , 부극 합 재 12 mg 을 실린더 에 투입 하 고 4 . 3 ton / cm 2 의 압력 으로 콜드 프레스 를 실시 하 여 리튬 고상 전지 를 얻 었 다 .